УСТОЙЧИВЫЙ К ОКИСЛЕНИЮ ВЫСОКОСШИТЫЙ СВЕРХВЫСОКОМОЛЕКУЛЯРНЫЙ ПОЛИЭТИЛЕН

1. Способ получения устойчивого к окислению материала СВМПЭ (сверхвысокомолекулярного полиэтилена), включающий этапы
смешивания количества антиоксиданта и/или акцептора радикалов в качестве добавки с порошком СВМПЭ;
отливка смеси порошка СВМПЭ и добавки с целью получения заготовки под действием температуры выше точки плавления порошка СВМПЭ;
облучение заготовки гамма-излучением или электронным пучком на воздухе при обычных атмосферных условиях дозой от 2 до 20 Мрад; где
облученная заготовка с добавкой имеет окислительный индекс после искусственного старения такой же или ниже, чем таковой стерилизованного гамма-лучами стандартного материала СВМПЭ.
2. Способ по п.1, где облученная заготовка с добавкой содержит больше свободных радикалов, чем стерилизованный гамма-лучами стандартный материал СВМПЭ.
3. Способ по п.1 или 2, где этап облучения заготовки увеличивает степень сшивки заготовки таким образом, что облученный материал имеет молекулярную массу между поперечными связями ниже, чем молекулярная масса между поперечными связями стерилизованного гамма-лучами стандартного материала СВМПЭ.
4. Способ по п.3, где молекулярная масса между поперечными связями облученной заготовки на 10-60% ниже, чем молекулярная масса между поперечными связями стерилизованного гамма-лучами стандартного материала СВМПЭ.
5. Способ по п.1, где не производят отжига или дальнейшего нагревания облученной заготовки.
6. Способ по п.1, где температура, использованная для смеси добавки и порошка СВМПЭ, предпочтительно выше точки плавления СВМПЭ, но также ниже температуры деградации добавки.
7. Способ по п.1, где добавка предпочтительно представляет собой одно или более из группы: каротиноиды, такие как β-каротин и ликопин, флавоноиды, такие как нарингенин, гесперитин, лутеолин, соединения на основе аминокислот, такие как цистеин, глутатион, тирозин, триптофан, или такие вещества как куркумин, пропилгаллат, октилгаллат, додецилгаллат, бутилированный гидрокситолуол (БГТ), бутилированный гидроксианизол (БГА), мелатонин, эвгенол, коэнзим Q10 и витамин Е.
8. Способ по п.1, где на этапе смешения добавки и порошка СВМПЭ получают однородную смесь.
9. Способ по п.1, где количество добавки, смешанной с порошком СВМПЭ, находится в интервале от 0,001 до 0,5 мас.%.
10. Способ по п.1, где количество добавки, смешанной с порошком СВМПЭ, находится в интервале от 0,02 до 0,2 мас.%.
11. Способ по п.1, где облучение гамма-лучами или электронным пучком предпочтительно выполняют в дозе от 4 до 15 Мрад.
12. Способ по п.1, где максимальный окислительный индекс облученной заготовки после искусственного старения ниже, чем у стерилизованного гамма-лучами стандартного материала СВМПЭ.
13. Способ по п.12, где максимальный окислительный индекс облученной заготовки после искусственного старения составляет от 5 до 75% индекса для стерилизованного гамма-лучами стандартного материала СВМПЭ.
14. Способ по п.13, где максимальный окислительный индекс облученной заготовки после искусственного старения составляет от 10 до 50% индекса для стерилизованного гамма-лучами стандартного материала СВМПЭ.
15. Способ по п.14, где максимальный окислительный индекс облученной заготовки после искусственного старения составляет от 15 до 30% индекса для стерилизованного гамма-лучами стандартного материала СВМПЭ.
16. Способ по п.1, где содержание свободных радикалов измеряют посредством ЭПР (электронный парамагнитный резонанс), и содержание свободных радикалов в облученной заготовке выше, чем в стерилизованном гамма-лучами стандартном материале СВМПЭ.
17. Способ по п.16, где содержание свободных радикалов измеряют посредством ЭПР, и содержание свободных радикалов в облученной заготовке составляет 110-700% от содержания свободных радикалов в стерилизованном гамма-лучами стандартном материале СВМПЭ.
18. Способ по п.17, где содержание свободных радикалов измеряют посредством ЭПР, и содержание свободных радикалов в облученной заготовке составляет 120-600% от содержания свободных радикалов в стерилизованном гамма-лучами стандартном материале СВМПЭ.
19. Способ по п.18, где содержание свободных радикалов измеряют посредством ЭПР, и содержание свободных радикалов в облученной заготовке составляет 130-500% от содержания свободных радикалов в стерилизованном гамма-лучами стандартном материале СВМПЭ.
20. Способ по п.1, дополнительно включающий один или более из нижеследующих этапов:
после облучения заготовки ей придают форму имплантата;
имплантат упаковывают и стерилизуют либо дальнейшим гамма-облучением от 2 до 4 Мрад, либо воздействием оксида этилена или газоразрядной плазмы.
21. Устойчивый к окислению материал СВМПЭ, содержащий смесь СВМПЭ и антиоксиданта или акцептора свободных радикалов в качестве добавки, в виде заготовки, облученной на воздухе при обычных атмосферных условиях гамма-излучением или электронным пучком в дозе от 2 до 20 Мрад, где
облученная смесь СВМПЭ и добавки имеет окислительный индекс после искусственного старения такой же или ниже, чем у стерилизованного гамма-лучами стандартного материала СВМПЭ.
22. Материал по п.21, где материал содержит свободных радикалов больше, чем стерилизованный гамма-лучами стандартный материал СВМПЭ.
23. Материал по п.21, где облученная заготовка имеет плотность поперечных связей выше, чем стерилизованный гамма-лучами стандартный материал СВМПЭ.
24. Материал по п.23, где молекулярная масса между поперечными связями облученной заготовки на 10-60% ниже, чем у стерилизованного гамма-лучами стандартного материала СВМПЭ.
25. Материал по любому из пп.21-24, где облученная заготовка не подвергается отжигу или дальнейшему нагреванию.
26. Материал по п.21, где добавка предпочтительно представляет собой одно или более из каротиноидов, таких как β-каротин и ликопин, флавоноидов, таких как нарингенин, гесперитин, лутеолин, соединений на основе аминокислот, таких как цистеин, глутатион, тирозин, триптофан, или таких материалов как куркумин, пропилгаллат, октилгаллат, додецилгаллат, бутилированный гидрокситолуол (БГТ), бутилированный гидроксианизол (БГА), мелатонин, эвгенол, коэнзим Q10 и витамин Е.
27. Материал по п.21, где добавка равномерно распределена в материале СВМПЭ.
28. Материал по п.21, где количество добавки в материале СВМПЭ находится в интервале от 0,001 до 0,5 мас.%.
29. Материал по п.28, где количество добавки в материале СВМПЭ находится в интервале от 0,02 до 0,2 мас.%.
30. Материал по п.21, где максимальный окислительный индекс облученной заготовки после искусственного старения ниже, чем у стерилизованного гамма-лучами стандартного материала СВМПЭ.
31. Материал по п.30, где максимальный окислительный индекс облученной заготовки после искусственного старения составляет от 5 до 75% индекса для стерилизованного гамма-лучами стандартного материала СВМПЭ.
32. Материал по п.30, где максимальный окислительный индекс облученной заготовки после искусственного старения составляет от 10 до 50% индекса для стерилизованного гамма-лучами стандартного материала СВМПЭ.
33. Материал по п.30, где максимальный окислительный индекс облученной заготовки после искусственного старения составляет от 15 до 30% индекса для стерилизованного гамма-лучами стандартного материала СВМПЭ.
34. Материал по п.21, где содержание свободных радикалов измерено посредством ЭПР, и содержание свободных радикалов в облученной заготовке выше, чем в стерилизованном гамма-лучами стандартном материале СВМПЭ.
35. Материал по п.34, где содержание свободных радикалов измерено посредством ЭПР, и содержание свободных радикалов в облученной заготовке составляет 110-700% содержания свободных радикалов в стерилизованном гамма-лучами стандартном материале СВМПЭ.
36. Материал по п.34, где содержание свободных радикалов измерено посредством ЭПР, и содержание свободных радикалов в облученной заготовке составляет 120-600% содержания свободных радикалов в стерилизованном гамма-лучами стандартном материале СВМПЭ.
37. Материал по п.34, где содержание свободных радикалов измерено посредством ЭПР, и содержание свободных радикалов в облученной заготовке составляет 130-500% содержания свободных радикалов в стерилизованном гамма-лучами стандартном материале СВМПЭ.
38. Материал, содержащий смесь СВМПЭ и антиоксиданта или акцептора свободных радикалов в качестве добавки, в виде заготовки, облученную на воздухе при обычных атмосферных условиях гамма-лучами или электронным пучком дозой от 2 до 20 Мрад, имеющий окислительный индекс после искусственного старения ниже 0,35.
39. Материал по п.38, имеющий окислительный индекс после искусственного старения ниже 0,25.
40. Материал по п.38, имеющий окислительный индекс после искусственного старения ниже 0,15.
41. Материал, содержащий смесь СВМПЭ и антиоксиданта или акцептора свободных радикалов в качестве добавки, в виде заготовки, облученной гамма-лучами или электронным пучком дозой от 2 до 20 Мрад, имеющий молекулярную массу между поперечными связями ниже 6000 г/моль.
42. Материал по п.41, имеющий молекулярный вес между поперечными связями ниже 5000 г/моль.
43. Материал по п.41, имеющий молекулярную массу между поперечными связями ниже 4500 г/моль.
44. Материал, содержащий смесь СВМПЭ и антиоксиданта или акцептора свободных радикалов в качестве добавки, в виде заготовки, облученной на воздухе при обычных атмосферных условиях гамма-лучами или электронным пучком в дозе от 2 до 20 Мрад, в котором содержание свободных радикалов выше, чем у стерилизованной гамма-лучами стандартной заготовки СВМПЭ.
45. Материал, содержащий смесь СВМПЭ и антиоксиданта или акцептора свободных радикалов в качестве добавки, в виде заготовки, облученной на воздухе при обычных атмосферных условиях гамма-лучами или электронным пучком в дозе от 2 до 20 Мрад, имеющий окислительный индекс после искусственного старения ниже 0,35 и молекулярную массу между поперечными связями ниже 6000 г/моль.
46. Материал, содержащий смесь СВМПЭ и антиоксиданта или акцептора свободных радикалов в качестве добавки, в виде заготовки, облученной на воздухе при обычных атмосферных условиях гамма-лучами или электронным пучком в дозе от 2 до 20 Мрад, имеющий окислительный индекс после искусственного старения ниже 0,35, и в котором содержание свободных радикалов выше, чем у стерилизованной гамма-лучами стандартной заготовки СВМПЭ.
47. Материал, содержащий смесь СВМПЭ и антиоксиданта или акцептора свободных радикалов в качестве добавки, в виде заготовки, облученной на воздухе при обычных атмосферных условиях гамма-лучами или электронным пучком в дозе от 2 до 20 Мрад, имеющий молекулярную массу между поперечными связями ниже 6000 г/моль, и в котором содержание свободных радикалов выше, чем у стерилизованной гамма-лучами стандартной заготовки СВМПЭ.
48. Материал, содержащий смесь СВМПЭ и антиоксиданта или акцептора свободных радикалов в качестве добавки, в виде заготовки, облученной на воздухе при обычных атмосферных условиях гамма-лучами или электронным пучком в дозе от 2 до 20 Мрад, имеющий окислительный индекс после искусственного старения ниже 0,35 и молекулярную массу между поперечными связями ниже 6000 г/моль, и в котором содержание свободных радикалов выше, чем у стерилизованной гамма-лучами стандартной заготовки СВМПЭ.